(57)【要約】  生型鋳造に有用な組成物、並びにそのような組成物を調製する方法およびそのような組成物の使用する方法が議論される。バインダー組成物は、炭素質材料、無機結着剤、および高アスペクト比珪酸塩を含んでいてもよく、前記炭素質材料および前記無機結着剤の少なくとも一方が酸化されてよい。例えば、無機結着剤は第二鉄（Ｆｅ３＋）に対する比が１．２未満または１未満である第一鉄（Ｆｅ２＋）で酸化されてよい。そのようなバインダー組成物から調製された生型鋳型は、砂型鋳造中の放出物の減少を示すであろう。【選択図】図１
2021519699.tif 000002
【特許請求の範囲】
【請求項１】
炭素質材料；
無機結着剤；および
高アスペクト比珪酸塩
を含むバインダー組成物であって、
前記炭素質材料および前記無機結着剤の少なくとも一方が酸化されているバインダー組成物。
【請求項２】
炭素質材料；および
酸化された無機結着剤；
を含むバインダー組成物であって、
前記無機結着剤のＦｅ３＋に対するＦｅ２＋の比が１．２未満であるバインダー組成物。
【請求項３】
酸化された炭素質材料；および
無機結着剤；
を含むバインダー組成物であって、
前記酸化された炭素質材料が酸化剤による処理により調製されるバインダー組成物。
【請求項４】
前記酸化剤がソーダ灰、過酸化水素、オゾン、またはこれらの組み合わせを含む、請求項３に記載のバインダー組成物。
【請求項５】
前記無機結着剤のＦｅ２＋／Ｆｅ３＋の比が１未満である請求項１〜３のいずれか１項に記載のバインダー組成物。
【請求項６】
前記無機結着剤がナトリウムベントナイト、カルシウムベントナイト、またはこれらの混合物を含む請求項１〜３のいずれか１項に記載のバインダー組成物。
【請求項７】
前記無機結着剤を約７０重量％から約９０重量％含む請求項１〜３のいずれか１項に記載のバインダー組成物。
【請求項８】
前記炭素質材料が酸化炭（任意に酸化亜炭（oxidized lignite coal）、酸化瀝青炭（oxidized bituminous coal）、または酸化石炭粉（oxidized sea coal））、酸化褐炭（oxidized lignite）、酸化レオナルダイト（oxidized leonardite）、酸化グラファイト、酸化無煙炭（oxidized anthracite）、酸化セルロース、またはこれらの組み合わせを含む請求項１〜３のいずれか１項に記載のバインダー組成物。
【請求項９】
約０．１重量％から約２０．０重量％の前記炭素質材料を含む請求項１〜３のいずれか１項に記載のバインダー組成物。
【請求項１０】
さらに高アスペクト比珪酸塩を含む請求項２または３に記載のバインダー組成物。
【請求項１１】
前記高アスペクト比珪酸塩がマイカまたはタルクを含む請求項１〜１０のいずれか１項に記載のバインダー組成物。
【請求項１２】
約０．１重量％から約５．０重量％の前記高アスペクト比珪酸塩を含む請求項１〜１０のいずれか１項に記載のバインダー組成物。
【請求項１３】
前記高アスペクト比珪酸塩が白雲母（muscovite）、パラゴナイト（paragonite）、リシア雲母（lepidolite）、金雲母（phlogopite）、黒雲母（biotite）、またはこれらの組み合わせを含む請求項１〜１０のいずれか１項に記載のバインダー組成物。
【請求項１４】
請求項１〜３のいずれか１項に記載のバインダー組成物および凝集体（aggregate）を含む生型鋳型用組成物。
【請求項１５】
前記凝集体が珪砂、ジルコン砂、アルミノ珪酸塩、またはこれらの混合物を含む請求項１４に記載の生型鋳型用組成物。
【請求項１６】
鋳物用組成物を調製する方法であって、前記方法が：
炭素質材料を酸化すること；および
前記酸化された炭素質材料と無機結着剤を組み合わせることにより、バインダー組成物を調製することを含む方法。
【請求項１７】
前記炭素質材料の酸化が前記炭素質材料を酸化剤で処理することを含む請求項１６に記載の方法。
【請求項１８】
前記酸化剤がソーダ灰、過酸化水素、オゾン、またはこれらの組み合わせを含む、請求項１７に記載の方法。
【請求項１９】
前記酸化された炭素質材料と前記無機結着剤を組み合わせる前に、後に、または同時に前記酸化された炭素質材料と高アスペクト比珪酸塩を組み合わせることを含む請求項１６〜１８のいずれか１項に記載の方法。
【請求項２０】
前記無機結着剤のＦｅ３＋に対するＦｅ２＋の比が１．２未満である請求項１６〜１９のいずれか１項に記載の方法。
【請求項２１】
生型鋳型用組成物を形成するために前記バインダー組成物に凝集体と水とを加えることをさらに含み、
任意に、前記生型鋳型用組成物が約２１．５Ｎ／ｍ２から約３０．５Ｎ／ｍ２の範囲に生型圧縮強度（green compression strength）を有する請求項１６〜２０のいずれか１項に記載の方法。
【請求項２２】
前記生型鋳型用組成物が約２．５Ｎ／ｍ２から約３．７Ｎ／ｍ２の範囲に生型剪断強度（green shear strength）を有する請求項２１に記載の方法。
【請求項２３】
物品を造形（molding）する方法であって、前記方法が：
加熱された材料を型に導入することであって、前記型が炭素質材料、無機結着剤、高アスペクト比珪酸塩、水、および凝集体の混合物を含み、
前記炭素質材料または前記無機結着剤の少なくとも一方が酸化され、並びに
前記加熱された材料を冷却すること
を含む方法。
【請求項２４】
前記加熱された材料を前記型に導入した後に前記型が０．１０ｍｇ／ｇ未満のＢＴＥＸを放出する請求項２３に記載の方法。
【請求項２５】
前記炭素質材料が酸化炭を含む請求項２３または２４に記載の方法。
【請求項２６】
前記高アスペクト比珪酸塩がマイカまたはタルクを含む請求項２３〜２５のいずれか１項に記載の方法。
【発明の詳細な説明】
【技術分野】
【０００１】
［優先権主張］
本ＰＣＴ国際出願は、２０１８年３月３０日付けで出願された米国仮特許出願第６２／６５０，６９８号の優先権の利益を主張し、その主題は、引用することによりその全体が本出願の一部をなす。
【０００２】
本開示の実施の形態は包括的に鋳造の間の放出物を低減するために有用な組成物、並びにそのような組成物の調製方法および使用方法に関する。
【背景技術】
【０００３】
鋳造は、例えば金属といった加熱した液体材料を型に注ぎ込み、冷却することで物品を調製する鋳造方法である。鋳造された金属物品は、その後に鋳造物が放出（release）される、または「たたき出される（knocked out）」。鋳造は、注型、冷却、鋳造の相をたたき出す間に放出される揮発性有機化合物（ＶＯＣｓ）の如き、有害大気汚染物質を含む様々な放出物をもたらす。安全性および環境問題は、鋳造の間に放出されるベンゼン、トルエン、エチルベンゼン、およびキシレン（一般に「ＢＴＥＸ」と称される）を含むＶＯＣｓ、一酸化炭素（ＣＯ）並びにメタン（ＣＨ４）に関連付けられる。これらの放出物は、ある種の安全性と環境問題を生み出す。
【０００４】
鋳造プロセスからの放出物は、型を作るために用いられた化合物、例えばバインダー組成物から形成される生型鋳型用組成物に関連する。したがって、型の性能および鋳造物の鋳造品質を維持しつつ、鋳造の間に有害な放出物の量を低減する材料から生型鋳型用組成物が作られることが望ましい。
【発明の概要】
【０００５】
本開示は、生型法を含む砂型鋳造に有用な組成物、その様な組成物の調製、およびそれらの使用方法を含む。
【０００６】
例えば、本開示は、炭素質材料、および無機結着剤を含むバインダー組成物であって、炭素質材料および無機結着剤の少なくとも一方が酸化されているバインダー組成物を含む。本開示のいくつかの態様によれば、バインダー組成物は約０．１重量％から約２０．０重量％の炭素質材料を含んでよい。例えば、バインダー組成物の総重量に対して、約２重量％から約２２重量％、約５重量％から約２０重量％、約７．５重量％から約１７．５重量％、または約１０重量％から約１５重量％の炭素質材料を含んでよい。いくつかの実施例では、炭素質材料は石炭、褐炭（lignite）、亜炭（lignite coal）、レオナルダイト（leonardite）、グラファイト、無煙炭（anthracite）、セルロース、またはこれらの組み合わせを含む。本開示のいくつかの実施例では、バインダー組成物は無機結着剤を約７５重量％から約８８重量％、または約８０重量％から約８５重量％の如き、約７０重量％から約９０重量％含んでよい。例示的な無機結着剤として、ナトリウムベントナイト、カルシウムベントナイト、またはこれらの混合物が挙げられる。本開示のいくつかの態様において、無機結着剤のＦｅ２＋／Ｆｅ３＋の比が、例えば１．０未満、１未満、０．９未満、０．８未満の如き、１．２未満となるように酸化されてよい。
【０００７】
本開示のいくつかの態様によると、バインダー組成物は高アスペクト比珪酸塩を含んでよい。本開示のいくつかの態様において、バインダー組成物は、組成物の総重量に対して、例えば約０．５重量％から約４．０重量％、約１重量％から約３．５重量％、または約３．５重量％から約５．０重量％の如き、例えば約０．３重量％から約４．５重量％の高アスペクト比珪酸塩の如き、バインダー組成物の総重量に対して約０．１重量％から約５．０重量％の高アスペクト比珪酸塩を含んでよい。本開示のいくつかの態様において、高アスペクト比珪酸塩はマイカまたはタルクを含んでよい。追加的にまたは代替え的に、高アスペクト比珪酸塩が白雲母（muscovite）、パラゴナイト（paragonite）、リシア雲母（lepidolite）、金雲母（phlogopite）、黒雲母（biotite）、またはこれらの組み合わせを含んでよい。
【０００８】
本開示は上記の、または本明細書の他の場所に記載のバインダー組成物および凝集体（aggregate）を含む生型鋳型用組成物をさらに含む。凝集体は珪砂、ジルコン砂、アルミノ珪酸塩、またはこれらの混合物を含んでよい。
【０００９】
本開示は鋳物用組成物を調製する方法をさらに含む。例えば、該方法は炭素質材料を酸化すること、および酸化された炭素質材料と無機結着剤を組み合わせることによりバインダー組成物を調製することを含む。該方法は、酸化された炭素質材料と無機結着剤を組み合わせる前に、後に、または同時に酸化された炭素質材料と高アスペクト比珪酸塩を組み合わせることをさらに含む。本開示のいくつかの態様によると、炭素質材料の酸化が炭素質材料を、例えばソーダ灰、過酸化水素、オゾン、またはこれらの組み合わせの如き、酸化剤で処理することを含む。本開示のいくつかの態様において、無機結着剤のＦｅ３＋に対するＦｅ２＋の比が、例えば０．９未満、０．８未満、０．７未満、０．６未満、または０．５未満の如き、１未満であってよい。該方法が、生型鋳型用組成物を形成するためにバインダー組成物に凝集体および水を加えることをさらに含んでよい。本開示のいくつかの態様によると、生型鋳型用組成物が、例えば約２２．５Ｎ／ｍ２から約３０．０Ｎ／ｍ２、または約２４．０Ｎ／ｍ２から約２７．５Ｎ／ｍ２の如き、約２１．５Ｎ／ｍ２から約３０．５Ｎ／ｍ２の範囲の生型圧縮強度（green compression strength）を有してよい。追加的にまたは代替え的に、生型鋳型用組成物が、例えば、約２．６Ｎ／ｍ２から約３．６Ｎ／ｍ２、約２．９Ｎ／ｍ２から約３．５Ｎ／ｍ２、または約３．１Ｎ／ｍ２から約３．４Ｎ／ｍ２の如き、約２．５Ｎ／ｍ２から約３．７Ｎ／ｍ２の範囲に生型剪断強度（green shear strength）を有してよい。
【００１０】
本開示は物品を造形（molding）する方法をさらに含む。例えば、該方法は、加熱された材料を型に導入することであって、該型は上記または本明細書の他の場所に記載のバインダー組成物および／または生型鋳型用組成物のいずれかを含み、かつ加熱された材料を冷却することを含む。該方法は、加熱された材料を型に導入した後に、例えば０．１２ｍｇ／ｇ未満、０．１０ｍｇ／ｇ未満、０．０８ｍｇ／ｇ未満、０．０６ｍｇ／ｇ未満、０．０５ｍｇ／ｇ未満の如き、０．１５ｍｇ／ｇ未満のＢＴＥＸを放出する型をさらに含んでよい。
【００１１】
本明細書に組み込まれ、その一部を構成する添付の図面は、本開示の様々な例示的な態様を示し、記載とともに、本開示の原理を説明するために役立つ。
【図面の簡単な説明】
【００１２】
【図１】実施例２で生型鋳型用組成物から測定されたＢＴＥＸ放出物のグラフである。
【発明を実施するための形態】
【００１３】
以下に、本開示の特定の態様を、より詳細に記載する。引用することにより本出願の一部をなす用語および／または定義と矛盾する場合には、本明細書に示される用語および定義を優先する。
【００１４】
本明細書で使用される場合に、用語「含む（"comprises," "comprising,"）」、またはこれらの他のいかなる変形語も、非排他的な包括を範囲に含むものと解釈されるため、要素の列挙を含むプロセス、方法、組成物、物品、または装置は、これらの要素だけを含むものではなく、そのようなプロセス、方法、組成物、物品、または装置に表現上列挙されていない他の要素またはそれらに固有の要素も含み得る。用語「例示的」は、「理想的」ではなく「例」の意味で使用される。
【００１５】
本明細書で使用される場合に、単数形「a」、「an」、および「the」は、文脈に特段の記載がない限り、複数形の指示対象を含む。用語「ほぼ」および「約」は、参照された数または値とほとんど同じであることを指す。本明細書で使用される場合に、用語「ほぼ」および「約」は、具体的な量または値の±５％を含むと理解されるべきである。
【００１６】
本開示の態様は、無機結着剤、例えば粘土鉱物、および炭素質材料を含み、無機結着剤および／または炭素質材料は少なくとも部分的に酸化されている、バインダー組成物、並びにそれらの調製方法および使用方法を含む。例えば、バインダー組成物は、例えば砂の如き、凝集体と組み合わせて生型法に用いられてよい。
【００１７】
本開示による組成物は、一または複数の無機結着剤を含んでよい。例示的な結着剤は、これらに限定されるものではないが、例えばベントナイトの如き、天然および合成粘土（clay）が挙げられる。ベントナイトは、主に例えばモンモリロナイトといったスメクタイト鉱物を含むフィロケイ酸塩の粘土である。異なる種類のベントナイトは、一般的に支配的な組成物の元素に因んで、カリウムベントナイト、ナトリウムベントナイト、カルシウムベントナイト、およびアルミニウムベントナイトの様に名付けられる。例えば、組成物（例えば、バインダー組成物）は、ナトリウムベントナイト、カルシウムベントナイト、カリウムベントナイト、リチウムベントナイト、アルミニウムベントナイト、およびこれらの混合物から選ばれる少なくとも一つを含んでよい。ベントナイトはバインダー組成物に可塑性を与えてもよい。いくつかの実施例において、無機結着剤はベントナイトと他の無機結着剤の混合物を含んでよい。
【００１８】
無機結着剤は、いかなる地球上の地理的地点または地域で入手されてよい。例えば、本開示の無機結着剤は、米国の西部、中西部、および／または南部の地域（これらに限定されるものではないが、ワイオミング、モンタナ、サウスダコタ、インディアナ、ミシガン、ウィスコンシン、オハイオ、ミシシッピ、およびアラバマが挙げられる）、ギリシャ、ドイツ、トルコ、イタリア、ブルガリア、中国、インド、ロシア、またはブラジル、その他の国および世界中の地理的地域で入手されてよい。地理的に異なる地域の粘土は化学的組成が異なる場合がある。例えば、インドで得られた粘土は米国で得られた粘土に比べて高いレベルで酸化されているかもしれない。
【００１９】
本開示のいくつかの態様によると、無機結着剤は、例えば７５重量％から１００重量％のベントナイトの如き、少なくとも７５重量％のベントナイトを含んでよい。例えば、無機結着剤は少なくとも８０重量％、少なくとも８５重量％、少なくとも９０重量％、または少なくとも９５重量％のベントナイトを、例えば約８５重量％から約９５重量％の、または約９０重量％から約９８重量％のベントナイトを含んでよい。
【００２０】
本開示のいくつかの例示的なバインダー組成物において、組成物の総重量に対する無機結着剤の総和は、約７５重量％から約８８重量％、または約８０重量％から約８５重量％の如き、約７０重量％から約９０重量％の範囲であってよい。例えば、バインダー組成物は、バインダー組成物の総重量に対し約７５重量％、約８０重量％、約８３重量％、約８５重量％、または約８８重量％の無機結着剤を含んでよい。
【００２１】
本開示のいくつかの態様によると、無機結着剤は少なくとも部分的に酸化されてよい。例えば、無機結着剤は一または複数の酸化剤、これらに限定されるものではないが、過酸化水素（Ｈ２Ｏ２）、酸素（Ｏ２）、オゾン（Ｏ３）、またはソーダ灰（炭酸ナトリウム）（Ｎａ２ＣＯ３）が挙げられる、と組み合わされまたは晒されてよい。いくつかの実施例において、酸化剤は水溶液であってよい。無機結着剤は反応を可能にする適切な方法によって酸化剤と組み合わされてよい。例えば、酸化剤は無機結着剤と、例えば約１：７５から約１：１５、または約１：５０から約１：２５の如き、１：１００から１０：１（酸化剤：無機結着剤）の重量比の範囲で混合されてよい。いくつかの実施例において、酸化剤は無機結着剤と混練され、一定期間、例えば約５分から約４８時間、例えば約３０分、約１時間、約２時間、約４時間、約８時間、約１２時間、約２４時間、または約４８時間静置されてよい。
【００２２】
追加的にまたは代替え的に、無機結着剤は自然酸化のレベル（例えば、ある期間にわたって環境酸化剤（environmental oxidant）に曝されること）に従って選択してよい。例えば、無機結着剤は結合剤を獲得した地理的位置（例えば、天然粘土鉱床）により異なる酸化レベルを有してよい。さらに、表面下の無機結着剤の深さも無機結着剤の酸化度に影響を与えてよい。例えば、表面レベルのまたは表面近くの粘土鉱物は、典型的には、地中深くの粘土鉱物と比較して酸素、オゾン、および／または環境ラジカル（例えば、ＯＨ、ＮＯ２など）如き、大気中の酸化剤への曝露が多く、より酸化されていることが予想される。
【００２３】
無機結着剤は加熱処理を通して、例えば鋳造プロセスの間、酸化を受けてよい。こうして、例えば、鋳造プロセスにより部分的に酸化された無機結着剤は新しいバインダー組成物にリサイクルされてよい。
【００２４】
無機結着剤の様々な成分の酸化状態は、その相対的な酸化度を評価するために用いられてよい。例えば、ベントナイトの如き粘土鉱物は典型的には鉄を含み、鉄は異なる酸化状態、具体的にはＦｅ２＋（第一鉄）、およびＦｅ３＋（第二鉄）で存在してよい。第一鉄と第二鉄の相対的濃度はベントナイトの酸化量、例えば酸化還元状態を評価するために用いることができる。Ｆｅ２＋のＦｅ３＋に対する濃度は無機結着剤の酸可溶性鉄を測定することで決定してよい。
【００２５】
（相対的な酸化度を示すものとして）酸可溶性鉄含有量は以下の手順で決定することができる。５０ｍｌのネルゲンバイアル（Nelgene vial）中で粘土試料２グラムを５０ｍｌの０．５ＭのＨ２ＳＯ４と混合する。ベントナイト粒子が沈降した後に、０．２５ｍｌに定量した上澄みをピペットで５０ｍｌバイアルに入れ、２５ｍｌの脱イオン水を加えた。それから、１ｍｌに定量したＦｅｒｒｏＺｉｎｅ（商標）（３−（２−ピリジル）−５，６−ジフェニル−１，２，４−トリアジン−４’，４”−ジスルホン酸ナトリウム）指示薬を加え、混合する。得られた第一鉄イオン（Ｆｅ２＋）とＦｅｒｒｏＺｉｎｅ（商標）との間に形成された着色複合体を分光光度計で測定し、可溶鉄検量線に対して可溶化第一鉄の量を計算する。その後、約２００ｍｇのアスコルビン酸を（Ｆｅ３＋をＦｅ２へ還元するために）溶液に加え、粘土の総鉄含有として得られた色を測定した。
【００２６】
いくつかの非限定的な実施例において、無機結着剤は約２７０ｐｐｍから約３３５ｐｐｍのＦｅ２＋および約５２５ｐｐｍから約７００ｐｐｍのＦｅ３＋（例えば、Ｆｅ３＋に対するＦｅ２＋の比の範囲が約０．４から約０．６）を含んでよい。例えば、無機結着剤は約３００ｐｐｍから約３１５ｐｐｍのＦｅ２＋および約５７５ｐｐｍから約６３５ｐｐｍのＦｅ３+を含んでよい。これらの範囲は単なる例示であり、Ｆｅ２＋に対してＦｅ３＋の量が多いほどより酸化された材料の指標を与える。
【００２７】
本開示のいくつかの態様によれば、無機結着剤のＦｅ３＋に対するＦｅ２＋の比（Ｆｅ２＋／Ｆｅ３＋）は、１．０未満、０．９未満、０．８未満、０．７未満、０．６未満、０．５未満の如き、１．２未満であってよい。例えば無機結着剤のＦｅ３＋に対するＦｅ２＋の比は約０．５から約１．５、約０．７５から約１．２５、または約０．８から約１．２の範囲であってよい。いくつかの実施例において、無機結着剤のＦｅ３＋に対するＦｅ２＋の比は約０．５、約０．６、約０．７、約０．８、約０．９、約１．０、または約１．１であってよい。
【００２８】
本開示のいくつかの態様において、バインダー組成物は少なくとも一つの炭素質材料を含んでよい。炭素質材料は、無機、有機、それらの混合物であってよい。本明細書の組成物に有用であり得る炭素質材料は、これらに限定されるものではないが、石炭（例えば、亜炭（lignite coal）および石炭粉（sea coal）の如き、瀝青炭（bituminous coal）が挙げられる）、褐炭（lignite）、レオナルダイト、グラファイト、無煙炭、セルロース、およびこれらの組み合わせが挙げられる。少なくとも一つの実施例において、組成物は、石炭、石炭とグラファイトの組み合わせ、石炭と褐炭の組み合わせを含む。
【００２９】
本開示のいくつかの態様によると、組成物（例えば、バインダー組成物）中の炭素質材料の総重量は、約０．１重量％から約３０重量％の範囲であってよい。例えば、組成物は、組成物の総重量に対して、炭素質材料を約１重量％から約２５重量％、約２重量％から約２２重量％、約５重量％から約２０重量％、約７．５重量％から約１７．５重量％、または約１０重量％から約１５重量％含んでよい。
【００３０】
本開示のいくつかの態様において、組成物は、例えば組成物の総重量に対して石炭を、例えば約７．５重量％から約２０．０重量％、約８．０重量％から約１８．０重量％、約９．０重量％から約１５．０重量％、または約１０．０重量％から約１２．５重量％の如き、約５．０重量％から約２５．０重量％の範囲で含んでよい。
【００３１】
本開示のいくつかの態様において、炭素質材料は少なくとも部分的に酸化されてよい。例えば、炭素質材料は、一または複数の酸化剤に曝されて（反応させられて）よい。このように、例えば、酸化された炭素質材料の粒子を提供するように、少なくとも炭素質材料の最外表面（例えば、炭素質材料の粒子の表面）が一または複数の酸化剤へ曝露することで処理されてよい。例示的な酸化剤としては、これらに限定されるものではないが、過酸化水素（Ｈ２Ｏ２）、酸素（Ｏ２）、オゾン（Ｏ３）、ソーダ灰（Ｎａ２ＣＯ３）が挙げられる。いくつかの実施例において、２またはそれ以上の前記酸化剤を含む酸化剤を組み合わせて用いてよい。少なくとも一の実施例において、炭素質材料は過酸化水素、ソーダ灰、または過酸化水素およびソーダ灰の両方に曝されることで酸化された石炭粒子（coal particles）を含む。少なくとも一の実施例において、炭素質材料は水溶液中で酸化剤に曝されることで酸化された石炭粒子を含む。
【００３２】
炭素質材料は適切な方法で酸化されてよい。例えば、酸化剤は炭素質材料と混合されまたは混練され、その結果得られた混合物を一定の期間（例えば、少なくとも５分、１５分、３０分、１時間、２時間、３時間、６時間、１２時間、１８時間、２４時間、３０時間、３６時間、４２時間、または４８時間）静置することができる。いくつかの実施例において、炭素質材料は酸化剤に、例えば少なくとも１日、少なくとも３日、少なくとも５日、少なくとも１０日、少なくとも１５日の如き、数日にわたって接して配置される。追加的にまたは代替的に、約１日から約１２日、約２日から約１０日、約３日から約９日、約４日から約８日の如き、数日にわたって酸化剤は炭素質材料に接してよい。
【００３３】
酸化剤の量は炭素質材料の重量に対して約０．０２重量％から約８重量％、約０．０５から約５．０重量％、または約１重量％から約３重量％の如き、約０．０１重量％から約１０．０重量％の範囲であってよい。例えば、炭素質材料の重量に対する酸化剤の重量の比は、例えば約１：７５から約１：１５、約１：５０から約１：２５の如き、約１：１００から約１：１０の範囲であってよい。
【００３４】
本開示のいくつかの態様において、炭素質材料は約０．１重量％から約１５重量％の酸化剤を含む溶液で処理されてよい。例えば、溶液は約０．２重量％から約１２重量％の、約０．５重量％から約１１重量％の、約１重量％から約１０重量％の、または約２重量％から約８重量％の酸化剤を含んでよい。少なくとも一つの実施例において、溶液は重量で約３％の過酸化水素を含んでよい。いくつかの実施例において、溶液は例えば約９重量％、約８重量％、約７重量％、約６重量％、約５重量％、約４重量％、約３重量％、約２重量％、または約１重量％の如き、約１０重量％未満のソーダ灰を含んでよい。追加的にまたは代替え的に、炭素質材料は複数の酸化剤を含む（例えば、水溶液の如き）溶液で処理されてよい。
【００３５】
いくつかの実施例において、炭素質材料は加熱処理により酸化されてよい。例えば、炭素質材料は砂型鋳造の間に酸素に曝され、および高温にされることで部分的に酸化されてもよく、これら酸化された炭素質材料を少なくとも部分的に再利用のために回収されてよい。
【００３６】
本明細書の組成物は一または複数の高アスペクト比珪酸塩をさらに含んでよい。粒子のアスペクト比（ρ）は粒子の主軸に沿った長さを幅で除したものと定義してよい。「高アスペクト比珪酸塩」という語は、例えば１０から１０００の間のアスペクト比の如き、少なくとも１０のアスペクト比を有するシリカ鉱物を含む。例えば、本明細書の組成物は約１０から約５００の、約１０から約２５０の、約１０から約２００の、約１０から約１５０の、約２０から約１００の、約２０から約８０の、約３０から約１００の、約４０から約１００の、約４０から約８０の、または約５０から約７０の範囲のアスペクト比、例えば約２０、約２５、約３０、約３５、約４０、約４５、約５０、約５５、約６０、約６５、約７０、約７５、約８０のアスペクト比を有するケイ酸塩を含んでよい。
【００３７】
本明細書の組成物に好適な例示的な高アスペクト比珪酸塩としては、これらに限定されるものではないが、マイカおよびタルクが挙げられる。本明細書の組成物に好適なマイカ鉱物としては、これらに限定されるものではないが、白雲母、パラゴナイト、金雲母、黒雲母、およびこれらの組み合わせが挙げられる。
【００３８】
本開示によるバインダー組成物は、バインダー組成物の総重量に対して、約０．１重量％から約４．８重量％の、約０．２重量％から約４．５重量％の、約０．５重量％から約４．０重量％の、約０．８重量％から約３．８重量％の、約１．０重量％から約３．５重量％の、約１．２重量％から約３．０重量％の、約１．５重量％から約３．０重量％の、約１．８重量％から約２．８重量％の、または約２．０重量％から約２．５重量％の如き、約０．１重量％から約５．０重量％の高アスペクト比珪酸塩を含んでよい。例えば、バインダー組成物はバインダー組成物の総重量に対して、約０．５重量％、約１．０重量％、約１．２重量％、約１．５重量％、約１．８重量％、約２．０重量％、約２．１重量％、約２．２重量％、約２．３重量％、約２．４重量％、または約２．５重量％の高アスペクト比珪酸塩を含んでよい。
【００３９】
上記の様に、本明細書の組成物は、例えば生型鋳型を調製するための凝集体と組み合わせるのに好適なバインダー組成物であってよい。本開示のいくつかの態様において、バインダー組成物は、バインダー組成物の総重量に対して、約７０重量％から約９０重量％の少なくとも一つの無機結着剤、約０．１重量％から約３０重量％の少なくとも一つの炭素質材料、および約０．１重量％から約５．０重量％の少なくとも一つの高アスペクト比珪酸塩を含んでよい。例えば、バインダー組成物は、バインダー組成物の総重量に対して、約７５重量％から約８５重量％の無機結着剤、約１重量％から約２５重量％、約５重量％から約２２重量％、または約１０重量％から約１５重量％の炭素質材料、および約１重量％から約４重量％、または約２重量％から約３重量％の高アスペクト比珪酸塩材料を含んでよい。いくつかの実施例において、無機結着剤はベントナイト、例えばナトリウムベントナイトおよび／またはカルシウムベントナイトを含み、並びに炭素質材料は石炭を含む。いくつかの実施例において、高アスペクト比珪酸塩はマイカを含む。
【００４０】
本開示のいくつかの態様において、無機結着剤および炭素質材料の少なくとも一方、または両方は、少なくとも部分的に酸化されてよい。少なくとも一つの実施例で、無機結着剤（または少なくとも２以上の無機結着剤の一つ）および炭素質材料（または少なくとも２以上の炭素質材料の一つ）の両方が酸化されている。無機結着剤および炭素質材料はバインダー組成物を調製するために組み合わせる前に別々に酸化されてもよく、または同時に若しくは実質的に同時に酸化されてよい。
【００４１】
少なくとも一つの実施例において、（例えば、一または複数の酸化剤に曝すことで）炭素質材料をまず酸化し、その後酸化された炭素質材料を無機結着剤と組み合わせる。さらなる実施例において、無機結着剤および炭素質材料をまず組み合わせて、それから得られた混合物を、例えば、一または複数の酸化剤に曝すことで酸化する。高アスペクト比珪酸塩は任意に、酸化された炭素材料と無機結着剤が組み合わされる前に、後に、同時に酸化された炭素質材料と組み合わされてよい。
【００４２】
本明細書のバインダー組成物の揮発性有機化合物および／または水の量はＶＯＣおよび強熱減量（ＬＯＩ）試験を経て測定されてよい。ＶＯＣおよびＬＯＩ測定は、ＡＦＳ標準および試験手順（AFS Mold and Core Test Handbook）に従って実施されてよい。ＶＯＣは９００°Ｆ（４８２°Ｃ）の温度で気化する組成物中の原料の量の測定を指す。ＬＯＩ値は高温で加熱すること（材料の「高度の加熱」）、特に鋳造中の温度、例えばＡＦＳ５１００−００−００−Ｓに従えば９８２°Ｃ（〜１８００°Ｆ）で加熱する前および後の材料の重量の差を指す。ＬＯＩ値は、鋳造中に存在する温度に加熱すると分解する生型鋳型用組成物中の可燃性物質、例えば有機化合物の量を示す。
【００４３】
いくつかの実施例において、バインダー組成物は、例えば約１３．５重量％から約１８重量％、約１４重量％から約１７．５重量％、または約１４．５重量％から約１７重量％の如き、約１３．０重量％から約１８．５重量％の範囲のＶＯＣ含有量を有してよい。追加的にまたは代替え的に、本明細書のバインダー組成物は、例えば約２３％、約２４％、約２５％、または約２６％の如き、約２２％から約２７％の範囲のＬＯＩ値を示してよい。
【００４４】
本明細書のバインダー組成物は、生型鋳型用組成物を製造するために少なくとも一つの凝集体と水と組み合わされてよい。本明細書で用いられる「凝集体」という語は、例えばそれぞれが同じまたは実質的に同じ組成物を含む粒子である均質な材料、並びに例えば単一の粒子に凝集した異なる組成物の材料を含む不均質な粒子または複合粒子を含む。本明細書の組成物に好適な凝集体は、例えば天然および合成の砂、および砂複合材料（sand composite materials）が挙げられる。本明細書の組成物に用いてよい凝集体の例としては、これらに限定されるものではないが、珪砂（SiO2）、クロマイト砂（FeCr2O4）、およびジルコン砂（ZrSiO4）が挙げられ、それらのいずれもが任意にマグネシウム、アルミニウム、マンガン、および／または炭素（例えば、グラファイト）の如き、他の元素を含んでよい。他のタイプの砂および他の凝集体も同様に企図され、本明細書の原理から逸脱することなく、本明細書の組成物で使用してよい。
【００４５】
本開示のいくつかの態様において、生型鋳型用組成物は、組成物の総重量に対して約７２重量％から約８８重量％、約７４重量％から約８４重量％、または約７６重量％から約８２重量％の如き、組成物の総重量に対して少なくとも７５重量％、少なくとも８０重量％、少なくとも８５重量％、少なくとも９０重量％の如き、約７０重量％から約９０重量％の少なくとも一つの凝集体の如き、生型鋳型用組成物の総重量に対して少なくとも７０重量％の少なくとも一つの凝集体を含んでよい。
【００４６】
生砂（green sand）は生型鋳型用組成物の総重量に対して約２．７５重量％から約６．２５重量％の範囲の水分含有量を提供する水をさらに含んでよい。例えば、生型鋳型用組成物は、生型鋳型用組成物の総重量に対して約２．９４重量％から約５．０８重量％、約３．１３重量％から約５．４３重量％、約４．１９重量％から約５．０８重量％、約４．３３重量％から約５．９４重量％の水分含有量を有してよい。生型鋳型用組成物が鋳造手順で処理される前に、組成物の水分含有量は約２．９４重量％から約３．１６重量％、約重量％から約重量％、または約重量％から約重量％の範囲であってよい。例えば、生型鋳型用組成物の総重量に対して２．９０重量％、２．９２重量％、２．９４重量％、２．９６重量％、２．９８重量％、３．００重量％、３．０２重量％、３．０４重量％、３．０６重量％、３．０８重量％、３．１０重量％、３．１２重量％、または３．１４重量％。
【００４７】
（例えば、無機結着剤および炭素質材料を含む）本開示のバインダー組成物から調製される生型鋳型用組成物は、生型鋳型用組成物の総重量に対して約５％から約２０％、約８重量％から約１６重量％、または約１０重量％から約１５重量％のバインダー組成物を含んでよい。例えば、生型鋳型用組成物は、約７０重量％から約９０重量％の少なくとも一つの凝集体、約５％から約２０％の（例えば、無機結着剤および炭素質材料を含む）バインダー組成物、および約２．７５重量％から約６．２５重量％の水分（water moisture）を含んでよい。
【００４８】
生型鋳型用組成物の性能は、生型鋳型用組成物の一連の特性に従って分析されてよい。例えば、生型鋳型は数ある特性の中でもＶＯＣ、ＬＯＩ、水分含有量、コンパクタビリティ、透過性、湿潤引張強度、生型剪断強度、メチレンブルー取り込み、および／またはＡＦＳ粘土含有量といった測定を用いて、特性づけられまたは評価されてよい。これらの測定は典型的にはＡＦＳ標準および試験手順（AFS Mold and Core Test Handbook）に従い行われる。
【００４９】
一般的に生型鋳型用組成物の試験は直径５０．８ｍｍ（２インチ）および高さ５０．８ｍｍ（２インチ）のシリンダー形状の試験片（つまり、２インチ×２インチの円筒形サンプル）、または直径５０ｍｍおよび高さ５０ｍｍのシリンダー形状の試験片で行う。本明細書のバインダー組成物から調製された生型鋳型用組成物は上記のＶＯＣおよびＬＯＩ測定により試験されてよい。本開示による生型鋳型用組成物は、約２．０重量％から約２．２重量％の如き、約１．８重量％から約２．４重量％の範囲のＶＯＣ含有量を有してよい。本明細書の生型鋳型用組成物のＬＯＩレベルは約３．５重量％から約４．５重量％、約３．７重量％から約４．２重量％、または約３．８重量％から約４．０重量％の範囲であってよい。
【００５０】
生型圧縮強度とは、圧縮荷重でサンプルを破壊させるために必要な圧力を指す。本開示による生型鋳型用組成物は、約２１．０Ｎ／ｃｍ２から約３２．０Ｎ／ｃｍ２、約２１．５Ｎ／ｃｍ２から約３１．０Ｎ／ｃｍ２、約２２．０Ｎ／ｃｍ２から約３０．５Ｎ／ｃｍ２、約２２．５Ｎ／ｃｍ２から約３０．０Ｎ／ｃｍ２、または約２４．０Ｎ／ｃｍ２から約２７．５Ｎ／ｃｍ２の如き、約２０．０Ｎ／ｃｍ２から約３５．０Ｎ／ｃｍ２の範囲の生型圧縮強度を有してよい。
【００５１】
生型剪断強度とは、剪断荷重下、例えば横方向の力、でサンプルを破壊させるために必要な応力を指す。本開示による生型鋳型用組成物は、約２．６Ｎ／ｃｍ２から約３．８Ｎ／ｃｍ２、約２．７Ｎ／ｃｍ２から約３．６Ｎ／ｃｍ２、約２．９Ｎ／ｃｍ２から約３．５Ｎ／ｃｍ２、約３．１Ｎ／ｃｍ２から約３．４Ｎ／ｃｍ２の如き、約２．４Ｎ／ｃｍ２から約４．０Ｎ／ｃｍ２の範囲の生型剪断強度を有してよい。
【００５２】
湿潤引張強度は、砂型の痂皮形成、または鋳造物の望まない突起若しくは粗さの形成を妨げる能力決定するために有用な基準である。鋳造中に、溶融した金属に隣接する砂からの水が戻され、乾いた砂と湿った砂との間に濃縮ゾーンが生成される。この層中の砂の強度が湿潤引張強度と考えられる。湿潤引張値が高いほど、痂皮となる傾向が小さくなる。本開示による生型鋳型用組成物は、室温（〜２５℃）で約０．３０２Ｎ／ｃｍ２から約０．４３２Ｎ／ｃｍ２、約０．３０８Ｎ／ｃｍ２から約０．４００Ｎ／ｃｍ２、約０．３３３Ｎ／ｃｍ２から約０．３９５Ｎ／ｃｍ２、または約０．３４０Ｎ／ｃｍ２から約０．３８６Ｎ／ｃｍ２の如き、約０．３００Ｎ／ｃｍ２から約０．５１０Ｎ／ｃｍ２の範囲の湿潤引張強度を有してよい。
【００５３】
コンパクタビリティ（「圧縮性」とも称する。）は圧縮時の生砂の体積の変化を評価する。コンパクタビリティは、サンプルに約１４０psiの圧力を３秒与えた後のサンプルの高さの減少率（percentage）として測定される。本開示による生型鋳型用組成物は、約４４．０％から約４７．０％の、約４４．５％から約４６．５％の、または約４５．０％から約４６．０％の如き、約４３．５％から約４７．５％の範囲のコンパクタビリティを有してよい。
【００５４】
メチレンブルー（ｍＬ）試験は、生型鋳型用組成物中に残っている水を吸収する能力を有する無機結合材料、例えば粘土、の量の測定である。水を吸収する無機結合材料の能力は、生型鋳型用組成物から調製された型の強さに影響を与える。本開示による例示的なバインダー組成物は、約４９ｍＬから約６３ｍＬ、約５１ｍＬから約６１ｍＬ、約５３ｍＬから約５９ｍＬ、または約５３ｍＬから約５７ｍＬの如き、約４７ｍＬから約６５ｍＬの範囲のメチレンブルーレベルを有する。
【００５５】
ＡＦＳ粘土含有量試験は、生型鋳型用組成物中の細粒土と吸水材料の量を示す。試験は、典型的には水による撹拌洗浄と苛性ソーダによる希釈を繰り返すことで、５０ｇの生砂試料中の粘土の量を測定する。試料の最初の重量と試料の最終乾燥重量との差を２倍したものがＡＦＳ粘土含有量である。本開示による例示的なバインダー組成物は約９．０％から約１１．５％、約９．４％から約１１％、約９．６％から約１０．８％、約９．８％から約１０．５％、約１０．０％から約１０．３％のＡＦＳ粘土含有量測定範囲を有する。
【００５６】
材料の鋳造により様々な放出物、例えば、ＶＯＣを含むガスや粒子が放出される。これらの放出物のほとんどが、鋳造プロセスの注入、冷却、および振とう（shake out）段階で放出される。鋳造プロセスからの典型的な放出物は、これらに限定されるものではないが、水蒸気、ＣＯ、ＣＯ２、ＣＨ４、およびＢＴＥＸ（ベンゼン、トルエン、エチルベンゼン、およびキシレン）ガスが挙げられる。これら放出物は、生型鋳型用組成物を調製するために用いたバインダー組成物（例えば、例示的に無機結着剤、炭素質材料、および任意に高アスペクト比珪酸塩を含むバインダー組成物）の質量に対する放出された化合物の質量を測定してよい。
【００５７】
いくつかの実施例において、本明細書の生型鋳型用組成物のＢＴＥＸの放出レベルは、０．１２ｍｇ未満、０．１０ｍｇ未満、０．０８ｍｇ未満、０．０６ｍｇ未満、０．０５ｍｇ未満の如き、０．１５ｍｇ未満の生型鋳型用組成物の調製に用いたバインダー組成物のグラム当たりのＢＴＥＸの生成であってよい。例えば、ＢＴＥＸ放出物のレベルは、例えば約０．０２ｍｇ／ｇから約０．０９ｍｇ／ｇ、約０．０３ｍｇ／ｇから約０．０７ｍｇ／ｇ、または約０．０２ｍｇ／ｇから約０．０６ｍｇ／ｇの如き、約０．０１ｍｇ／ｇから約０．１０ｍｇ／ｇのバインダー組成物のグラム当たりのＢＴＥＸの生成重量（グラム）であってよい。
【００５８】
本明細書の生型鋳型用組成物のＣＯ２の放出は生型鋳型用組成物の調製に用いたバインダー組成物のグラム当たり約７．２ｍｇ未満であってよい。例えば、生型鋳型用組成物は、生型鋳型用組成物の調製に用いたバインダー組成物のグラム当たり３．１３ｍｇから約７．２０ｍｇの間、約３．２９ｍｇから約６．９９ｍｇ放出してよい。
【００５９】
本開示の追加的なまたは代替的な態様において、本明細書の生型鋳型用組成物のＣＯの放出は、生型鋳型の調製に用いたバインダー組成物のグラム当たり２．１５ｍｇ／ｇ未満、２．００ｍｇ／ｇ未満、１．９０ｍｇ／ｇ未満、１．８０ｍｇ／ｇ未満、１．７５ｍｇ／ｇ未満の如き、約２．１８ｍｇ／ｇ未満であってよい。例えば、ＣＯ放出レベルは約１．６５ｍｇ／ｇから約２．２０ｍｇ／ｇ、約１．８４ｍｇ／ｇから約２．１５ｍｇ／ｇであってよい。
【００６０】
追加的にまたは代替え的に、本明細書の生型鋳型用組成物のメタン（ＣＨ４）の放出は、生型鋳型用組成物の調製に用いたバインダー組成物のグラム当たり０．５ｍｇ未満であってよい。例えば、ＣＨ４放出のレベルは、約０．１８ｍｇ／ｇから約０．２４ｍｇ／ｇ、約０．１９ｍｇ／ｇから約０．２１ｍｇ／ｇであってよい。
【００６１】
本開示の態様は、以下の例示的な実施形態を開示する非限定的な番号を付された段落を参照してさらに説明される。
【００６２】
１．炭素質材料、無機結着剤、および高アスペクト比珪酸塩を含むバインダー組成物であって、前記炭素質材料または前記無機結着剤の少なくとも一方が酸化されているバインダー組成物。
【００６３】
２．炭素質材料および無機結着剤を含むバインダー組成物であって、前記無機結着剤のＦｅ３＋に対するＦｅ２＋の比が１．２未満となるように前記無機結着剤が酸化されているバインダー組成物。
【００６４】
３．酸化された炭素質材料および無機結着剤を含むバインダー組成物であって、前記酸化された炭素質材料が酸化剤による処理により調製されるバインダー組成物。
【００６５】
４．前記酸化剤がソーダ灰、過酸化水素、オゾン、またはこれらの組み合わせを含む、段落３に記載の組成物。
【００６６】
５．前記無機結着剤のＦｅ２＋／Ｆｅ３＋の比が１未満である段落１〜４のいずれか１つに記載の組成物。
【００６７】
６．前記無機結着剤がナトリウムベントナイト、カルシウムベントナイト、またはこれらの混合物を含む段落１〜５のいずれか１つに記載の組成物。
【００６８】
７．前記無機結着剤を約７０重量％から約９０重量％含む段落１〜６のいずれか１つに記載の組成物。
【００６９】
８．前記炭素質材料または前記酸化された炭素質材料が酸化炭（例えば、酸化亜炭（oxidized lignite coal）、酸化瀝青炭（oxidized bituminous coal）、または酸化石炭粉（oxidized sea coal））、酸化褐炭（oxidized lignite）、酸化レオナルダイト（oxidized leonardite）、酸化グラファイト、酸化無煙炭（oxidized anthracite）、酸化セルロース、またはこれらの組み合わせを含む段落１〜７のいずれか１つに記載の組成物。
【００７０】
９．約０．１重量％から約２０．０重量％の前記炭素質材料または前記酸化された炭素質材料を含む段落１〜８のいずれか１つに記載の組成物。
【００７１】
１０．さらに高アスペクト比珪酸塩を含む段落２〜９のいずれか１つに記載の組成物。
【００７２】
１１．高アスペクト比珪酸塩がマイカまたはタルクを含む段落１〜１０のいずれか１つに記載の組成物。
【００７３】
１２．約０．１重量％から約５．０重量％の高アスペクト比珪酸塩を含む段落１、１０、または１１のいずれか１つに記載の組成物。
【００７４】
１３．高アスペクト比珪酸塩が白雲母（muscovite）、パラゴナイト（paragonite）、リシア雲母（lepidolite）、金雲母（phlogopite）、黒雲母（biotite）、またはこれらの組み合わせを含む段落１または１０〜１２に記載の組成物。
【００７５】
１４．段落１〜１３のいずれか１つに記載のバインダー組成物および凝集体を含む生型鋳型用組成物。
【００７６】
１５．凝集体が珪砂、ジルコン砂、アルミノ珪酸塩、またはこれらの混合物を含む段落１４に記載の生型鋳型用組成物。
【００７７】
１６．鋳物用組成物を調製する方法であって、任意に炭素質材料を酸化すること、および酸化された炭素質材料と無機結着剤とを組み合わせることにより段落１〜１３のいずれか１つに記載のバインダー組成物を調製することを含む方法。
【００７８】
１７．前記炭素質材料の酸化が前記炭素材料を酸化剤で処理することを含む段落１６に記載の方法。
【００７９】
１８．前記酸化剤がソーダ灰、過酸化水素、オゾン、またはこれらの組み合わせを含む、段落１７に記載の方法。
【００８０】
１９．前記酸化された炭素質材料と無機結着剤を組み合わせる前に、後に、または同時に、前記酸化された炭素質材料と高アスペクト比珪酸塩を組み合わせることをさらに含む段落１６〜１８のいずれか１つに記載の方法。
【００８１】
２０．前記無機結着剤のＦｅ３＋に対するＦｅ２＋の比が１．２未満または１未満である段落１６〜１９のいずれか１つに記載の方法。
【００８２】
２１．生型鋳型用組成物を形成するために前記バインダー組成物に凝集体と水とを加えることをさらに含み、任意に、前記生型鋳型用組成物が約２１．５Ｎ／ｍ２から約３０．５Ｎ／ｍ２の範囲に生型圧縮強度（green compression strength）を有する段落１６〜２０のいずれか１つに記載の方法。
【００８３】
２２．前記生型鋳型用組成物が約２．５Ｎ／ｍ２から約３．７Ｎ／ｍ２の範囲に生型剪断強度（green shear strength）を有する段落２１に記載の方法。
【００８４】
２３．物品を造形する方法であって、前記方法が加熱された材料を型に導入することであって、前記型が炭素質材料、無機結着剤、アスペクト比珪酸塩、水、および凝集体の混合物を含み、前記炭素質材料または前記無機結着剤の少なくとも一方が酸化され、並びに前記加熱された材料を冷却することを含む方法。
【００８５】
２４．前記加熱された材料を型に導入した後に前記型が０．１０ｍｇ／ｇ未満のＢＴＥＸを放出する段落２３に記載の方法。
【００８６】
２５．炭素質材料が酸化炭を含む段落２３または２４に記載の方法。
【００８７】
２６．高アスペクト比珪酸塩がマイカまたはタルクを含む段落２３〜２５のいずれか１つに記載の方法。
【００８８】
２７．鋳造の間の放出物の低減のための段落１〜１３のいずれか１つに記載のバインダー組成物および／または段落１４または１５に記載の生型鋳型用組成物の使用。
【００８９】
前記放出物がＢＴＥＸを含む段落２７に記載の使用。
【００９０】
本開示の他の態様および実施形態は、本明細書に開示される実施形態の仕様および実施を考慮すると当業者には明らかであろう。
【実施例】
【００９１】
以下の実施例は本開示を当然限定することなく例示されるに過ぎない。本開示は、上記記載と以下の実施例と一致する追加の態様および実施形態を包含することが理解されよう。
【００９２】
実施例１
【００９３】
鋳造の間の放出物に対する酸化の効果を研究するために、４種類のバインダー組成物が調製された。それぞれのバインダー組成物は、重量基準で８０％のベントナイトと２０％の石炭を含んでいた。組成物１および４は、天然のナトリウムベントナイト（BPM National Standardの市販品）より調製された。組成物２および３は組成物１および４で用いたベントナイトよりも高度に酸化されたベントナイトを用いて調製した。組成物１および２は市販の石炭を用いて調製された。組成物３および４は酸化炭を用いて調製された、ここで組成物４の３つの異なるバリエーションが調製された。具体的には、酸化炭は２５ポンドの組成物１および２で用いた市販の石炭と同じタイプの石炭および３つの酸化剤溶液：１０％ソーダ灰溶液、３％過酸化水素溶液、または室温の水の１つから調製された。それぞれの場合において、石炭は酸化剤溶液の中に置き１０日間そのままにし、その後酸化炭は水で洗浄された。その後、酸化炭を水分含有量が３％未満になるまでオーブン中で２２５°Ｆで乾燥した。下記表１に組成物１〜４をまとめた。
2021519699.tif 000003
【００９４】
実施例２
【００９５】
生型鋳型特性および砂型鋳造中の放出物を測定するための対応する生型鋳型用組成物１〜４を調製するために組成物１〜４のそれぞれを砂および水と組み合わせた。それぞれの生型鋳型用組成物は、生型鋳型用組成物の総重量に対して９重量％のベントナイトおよび生型鋳型用組成物の総重量に対して１．８重量％の石炭を組み合わせることで調製された。その後４２〜４８％のコンパクタビリティを達成するために水を加えた。ＡＦＳ標準および試験手順（AFS Mold and Core Test Handbook）に従って鋳造する前に生型鋳型特性（生型圧縮強度、生型剪断強度、湿潤引張強度、透過性、メチレンブルー、およびＡＦＳクレイ）を測定した。
【００９６】
試験鋳造のために、試験用型が生型鋳型用組成物１〜４のそれぞれから作成され、溶融した金属が型に流し込まれた。冷却後、金属が取り除かれ、生型鋳型は次の試験鋳造に再利用された。それぞれの生型鋳型用組成物は４回の試験鋳造サイクルで加熱され、それぞれの生型鋳型用組成物の生型鋳型特性が、各加熱サイクル後に同じＡＦＳ標準および試験手順に従って測定された。データを表２〜表５に示す。
2021519699.tif 000004
2021519699.tif 000005
2021519699.tif 000006
2021519699.tif 000007
【００９７】
表２〜５に示すように、組成物１〜４は同様の湿潤引張強度を示した。組成物３および４は改善した生型圧縮強度を示した。組成物１および２は改善した生型剪断強度を示した。これらの結果は、酸化された粘土（clay）および／または酸化炭の使用は、同等のまたは改善した生型鋳型特性をもたらすことを示唆する。
【００９８】
４回の加熱サイクル後、生型鋳型用組成物１〜４のそれぞれの約５〜１０ｇの部分を組成物の水分含有量を十分に減らすために急速乾燥機（speed drier）で乾燥した。それから、それぞれ１ｇに秤量した２つのサンプルをそれぞれの乾燥した砂組成物について、ＣＯ２、ＣＯ、ＣＨ４、Ｈ２ＯおよびＢＴＥＸの放出を測定するために試験した。それぞれのサンプルを石英ガラスのるつぼに置き、管状炉（Ansyco）に連結したガラス棒（glass rod）に挿入した。管状炉およびガラス棒は窒素で充填されていた。サンプルが管状炉に挿入される前に、制御測定値を記録するために炉から放出されるガスの初期測定が行われた、すなわち、サンプルを加えることに先立ち、管状炉に存在する放出ガスの量が測定された。制御測定値は、テストされた最初のサンプルに対してのみ、または管状炉の機能をテストするために必要に応じて記録された。制御測定値は、最大５分の期間にわたって記録された。その後、サンプルがガラス棒を完全に通過するまでサンプルが入ったガラスのるつぼを管状炉に導いた。フーリエ変換赤外線分光法（FT-IR Gasmet Analyzer）を使用して、各サンプルが放出するガスの量に応じて、４〜７分の間の範囲の期間をかけて、各サンプルのＢＴＥＸ、ＣＯ、およびＣＨ４の排出量を測定する間、管状炉は約９００°Ｃの温度に維持された。管状炉に連結されたサンプルから放出されたガスの量を曲線で示すモニターによりサンプルから放出されたガスの量が観察された。放出されたガスの測定は全てのカーブがゼロに向かうまで、その時点でサンプルからさらなるガスが放出されなくなるまで、行われた。測定期間中に放出された各ガスの量を決定するために各放出ガス曲線の下の面積を計算した。それぞれのサンプルのガス放出量の測定後、ガラスるつぼとサンプルをオーブンから取り除き、冷却するために室温で放置した。一旦冷却し、サンプルの残りの重量を測定した。
【００９９】
それぞれの組成物の２つのサンプルの放出データを平均し、相当する生型鋳型用組成物を調製するために用いるバインダー組成物のグラム当たりの特定のガスの放出物の質量を決定した（ｍｇ／ｇ）。ＣＯ２、ＣＯ、ＣＨ４、水（水蒸気）、およびＢＴＥＸの放出量を表６に示す。
2021519699.tif 000008
【０１００】
それぞれのバインダー組成物のＢＴＥＸ放出量を図１に示す。図１に示すように、酸化炭を含む生型鋳型用組成物（組成物３および４）は、市販の酸化されていない石炭を含む生型鋳型用組成物（組成物１および２）と比較して少ない量のＢＴＥＸを放出した。さらに、酸化ベントナイトを含む組成物（組成物２および４）は、酸化プロセスを経ていないベントナイトを含む生型鋳型用組成物よりも少ないＢＴＥＸの放出を示した。これら結果は、バインダー組成物に酸化された材料を用いることで、鋳造中に生成されるある種の放出物、例えばＢＴＥＸ、の量が低減することを示唆する。
【０１０１】
本明細書およびその実施例は、例示的なものであるとみなされるにすぎず、本開示の真の範囲および趣旨は、添付の特許請求の範囲によって示される。
【図１】
2021519699.tif 000009
【国際調査報告】
2021519699.tif 000010
2021519699.tif 000011
2021519699.tif 000012